СПОСОБ ПОЛУЧЕНИЯ НИКЕЛЕВОГО ПОЛУФАБРИКАТА ДЛЯ ПРОИЗВОДСТВА СТАЛЕЙ 20ХН2М И 20Н2М ИЗ ОТВАЛЬНЫХ КОНВЕРТОРНЫХ ШЛАКОВ ПРЕДПРИЯТИЙ, ПРОИЗВОДЯЩИХ НИКЕЛЬ

1. Способ получения никелевого полуфабриката для производства сталей 20ХН2М и 20Н2М из отвальных конверторных шлаков предприятий, производящих никель, включающий дробление отвального шлака в шаровой мельнице, просеивание через сито с размером ячейки 1 мм, отличающийся тем, что стальную стружку толщиной до 1 мм, полученную в результате металлообработки заготовок из стали 20, окунают в ванну, содержащую разбавленную соляную кислоту, на 1-2 мин, промывают, сушат теплым воздухом до полного удаления влаги, смешивают 10-20% по массе стружки с отвальным шлаком в количестве 80-90% по массе, добавляя 2-5% сверх 100% хлористого аммония, затем полученную смесь упаковывают в контейнер из жаростойкой стали с плавким затвором и проводят нагрев контейнера до температуры 1050-1100°С с выдержкой при этой температуре в течение 4-6 ч, а после охлаждения, контейнер разбирают, стружка отделяется магнитной сепарацией, очищается грохочением от остатков смеси и в последующем переплавляется в электродуговой печи после предварительного брикетирования и разливается в слитки.
2. Способ по п.1, отличающийся тем, что полученный никелевый полуфабрикат используют в качестве основного материала для выплавки сталей 20ХН2М и 20Н2М.